【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
エネルギー貯蔵装置における陽極のプリドーピング方法であって、
前記陽極及びリチウムイオン源を含むドーパント源を電解質に浸す工程と、
前記陽極と前記ドーパント源との間を実質的に定電流でカップリングする工程とを含み、
前記カップリングは、所定の期間、前記陽極と前記ドーパント源との間を実質的に定電流でカップリングする工程を含み、前記陽極と前記ドーパント源との間に０．０１Ｖから０．４Ｖまでの電位差を実現する、陽極のプリドーピング方法。
【請求項２】
請求項１に記載の方法において、
前記エネルギー貯蔵装置はリチウムイオンキャパシタを含む、陽極のプリドーピング方法。
【請求項３】
請求項１に記載の方法において、
前記カップリングは、所定の期間、前記陽極と前記ドーパント源との間を実質的に定電流でカップリングする工程を含み、６０％から９０％までの陽極プリドーピングレベルを実現する、陽極のプリドーピング方法。
【請求項４】
請求項１に記載の方法において、
前記陽極と前記ドーパント源との間を実質的に定電流でカップリングする工程は、Ｃ／７２からＣ／１４４までの電流Ｃレートに相当する実質的に定電流を供給する電流源をカップリングする工程を含む、陽極のプリドーピング方法。
【請求項５】
請求項１に記載の方法において、
前記陽極と隣接する実質的に均質な固体電解質相間層を形成する工程をさらに含み、
前記固体電解質相間層は、その形成以降、その形状を実質的に変えることがない、陽極のプリドーピング方法。
【請求項６】
請求項１に記載の方法において、
前記陽極と前記ドーパント源とにわたって実質的に定電流とカップリングした後に、前記電解質から前記ドーパント源を除去する工程をさらに含む、陽極のプリドーピング方法。
【請求項７】
請求項１に記載の方法において、
前記電解質に陰極を浸す工程をさらに含み、
前記ドーパント源を浸す工程は、前記陰極と対向する前記陽極の側面に前記ドーパント源を浸す工程を含む、陽極のプリドーピング方法。
【請求項８】
請求項１に記載の方法において、
前記陽極と前記ドーパント源とにわたって実質的に定電流とカップリングした後に、形成工程を実行する工程をさらに含む、陽極のプリドーピング方法。
【請求項９】
請求項８に記載の方法において、
前記形成工程を実行する工程は、前記陽極と前記ドーパント源との間に２Ｖから４．２Ｖの実質的に定電圧を印加する工程を含む、陽極のプリドーピング方法。
【請求項１０】
請求項９に記載の方法において、
前記形成工程を実行する工程は、５ｈから７５ｈの間、前記陽極と前記ドーパント源との間に２Ｖから４．２Ｖまでの実質的に定電圧を印加する工程を含む、陽極のプリドーピング方法。
【請求項１１】
エネルギー貯蔵装置における陽極のプリドーピング方法であって、
前記陽極及びリチウムイオン源を含むドーパント源を電解質に浸す工程と、
前記陽極と前記ドーパント源とにわたって実質的に定電圧でカップリングする工程とを含み、
前記陽極と前記ドーパント源とにわたって実質的に定電圧でカップリングする工程は、０．０１Ｖから０．４Ｖまでの実質的に定電圧を供給する工程を含む、陽極のプリドーピング方法。
【請求項１２】
請求項１１に記載の方法において、
前記エネルギー貯蔵装置はリチウムイオンキャパシタを含む、陽極のプリドーピング方法。
【請求項１３】
請求項１１に記載の方法において、
前記陽極と前記ドーパント源とにわたって実質的に定電圧でカップリングする工程は、所定の期間、実質的に定電圧でカップリングする工程を含み、６０％から９０％までの陽極リチウムイオンプリドーピングレベルを実現する、陽極のプリドーピング方法。
【請求項１４】
請求項１１に記載の方法において、
前記陽極と前記ドーパント源とにわたって実質的に定電圧でカップリングした後に、形成工程を実行する工程をさらに含む、陽極のプリドーピング方法。
【請求項１５】
請求項１４に記載の方法において、
前記形成工程を実行する工程は、前記陽極と前記ドーパント源との間に、２Ｖから４．２Ｖの実質的に定電圧を印加する工程を含む、陽極のプリドーピング方法。
【請求項１６】
請求項１５に記載の方法において、
前記形成工程を実行する工程は、５ｈから７５ｈの間、前記陽極と前記ドーパント源との間に２Ｖから４．２Ｖまでの実質的に定電圧を印加する工程を含む、陽極のプリドーピング方法。
【請求項１７】
請求項１１に記載の方法において、
前記陽極と隣接する実質的に均質な固体電解質相間層を形成する工程をさらに含み、
前記固体電解質相間層は、その形成以降、その形状を実質的に変えることがない、陽極のプリドーピング方法。
【請求項１８】
請求項１１に記載の方法において、
前記陽極と前記ドーパント源とにわたって実質的に定電圧とカップリングした後に、前記ドーパント源を除去する工程をさらに含む、陽極のプリドーピング方法。
【請求項１９】
請求項１１に記載の方法において、
前記電解質に陰極を浸す工程をさらに含み、
前記ドーパント源を浸す工程は、前記陰極と対向する前記陽極の側面に前記ドーパント源を浸す工程を含む、陽極のプリドーピング方法。
【請求項２０】
エネルギー貯蔵装置における陽極のプリドーピング方法であって、
前記陽極及びリチウムイオン源を含むドーパント源を電解質に浸す工程と、
前記陽極と前記ドーパント源との間を実質的に定電流でカップリングする工程とを含み、
前記陽極と前記ドーパント源との間を実質的に定電流でカップリングする工程は、Ｃ／７２からＣ／１４４までの電流Ｃレートに相当する実質的に定電流を供給する電流源をカップリングする工程を含む、陽極のプリドーピング方法。
【請求項２１】
請求項２０に記載の方法において、
前記エネルギー貯蔵装置はリチウムイオンキャパシタを含む、陽極のプリドーピング方法。
【請求項２２】
請求項２０に記載の方法において、
前記カップリングは、所定の期間、前記陽極と前記ドーパント源との間を実質的に定電流でカップリングする工程を含み、６０％から９０％までの陽極プリドーピングレベルを実現する、陽極のプリドーピング方法。
【請求項２３】
請求項２０に記載の方法において、
前記陽極と隣接する実質的に均質な固体電解質相間層を形成する工程をさらに含み、
前記固体電解質相間層は、その形成以降、その形状を実質的に変えることがない、陽極のプリドーピング方法。
【請求項２４】
請求項２０に記載の方法において、
前記陽極と前記ドーパント源とにわたって実質的に定電流とカップリングした後に、前記電解質から前記ドーパント源を除去する工程をさらに含む、陽極のプリドーピング方法。
【請求項２５】
請求項２０に記載の方法において、
前記電解質に陰極を浸す工程をさらに含み、
前記ドーパント源を浸す工程は、前記陰極と対向する前記陽極の側面に前記ドーパント源を浸す工程を含む、陽極のプリドーピング方法。
【請求項２６】
請求項２０に記載の方法において、
前記陽極と前記ドーパント源とにわたって実質的に定電流とカップリングした後に、形成工程を実行する工程をさらに含む、陽極のプリドーピング方法。
【請求項２７】
請求項２６に記載の方法において、
前記形成工程を実行する工程は、前記陽極と前記ドーパント源との間に２Ｖから４．２Ｖの実質的に定電圧を印加する工程を含む、陽極のプリドーピング方法。
【請求項２８】
請求項２７に記載の方法において、
前記形成工程を実行する工程は、５ｈから７５ｈの間、前記陽極と前記ドーパント源との間に２Ｖから４．２Ｖまでの実質的に定電圧を印加する工程を含む、陽極のプリドーピング方法。